【手続補正書】
【提出日】平成28年1月26日(2016.1.26)
【手続補正１】
【補正対象書類名】明細書
【補正対象項目名】００１３
【補正方法】変更
【補正の内容】
【００１３】
前述の任意の例示的な実施形態において、各加水分解性基Ｙは、独立して、アルコキシ基、アセテート基、アリールオキシ基、及びハロゲンから選択される。任意の前述の例示的な実施形態において、少なくともいくつかの加水分解性基Ｙはアルコキシ基である。任意の前述のその他の例示的な実施形態において、少なくともいくつかの加水分解性基Ｙは塩素である。
【手続補正２】
【補正対象書類名】明細書
【補正対象項目名】００９８
【補正方法】変更
【補正の内容】
【００９８】
様々な例示的実施形態が上述されている。これら及び他の実施形態は、開示される実施形態及び特許請求の範囲の範囲内である。本発明の実施態様の一部を以下の項目［１］−［１４］に記載する。
［１］
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｒ５）−Ｃ（Ｏ）−Ｎ（Ｈ）−ＲＡの、少なくとも１つの尿素（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式：Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、
Ｒ３は、Ｈ、又はＣ１〜Ｃ４であり、
ｎ＝１〜５であり、かつ
Ｒ５は、Ｈ、Ｃ１〜Ｃ６アルキル若しくはシクロアルキル、又はＲＳであり、但し、以下の条件
ｎは２〜５であるか、Ｒ５はＲＳであるか、又はｑは２〜５である、のうちの少なくとも１つが適用される、封入装置。
［２］
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ１−Ｎ（Ｒ４）−Ｃ（Ｏ）−Ｎ（Ｈ）−ＲＡ１の、少なくとも１つの尿素（マルチ）−（メタ）アクリレート−（マルチ）−シラン前駆体化合物の反応生成物を含み、式中、
ＲＳ１は、式：−Ｒ１ｄ−Ｓｉ（Ｙｐ）（Ｒ２）３−ｐのシラン含有基であり、更に
Ｒ１ｄは二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は、一価のアルキル又はアリール基であり、
ｐは１、２、又は３であり、
Ｒ４は、Ｈ、Ｃ１〜Ｃ６アルキル、又はＣ１〜Ｃ６シクロアルキルであり、
ＲＡ１は、式Ｒ１１ｄ−（Ａ）の（メタ）アクリル含有基であり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、かつ
Ｒ３は、Ｈ又はＣ１〜Ｃ４である、封入装置。
［３］
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡの、少なくとも１つのウレタン（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、更に、
Ｒ１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式Ｒ１１−（Ａ）ｎの（メタ）アクリル基含有基であり、
Ｒ１１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、
Ｒ３は、Ｈ、又はＣ１〜Ｃ４であり、
ｎ＝１〜５である、封入装置。
［４］
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＡ−ＮＨ−Ｃ（Ｏ）−Ｎ（Ｒ４）−Ｒ１１−［Ｏ−Ｃ（Ｏ）ＮＨ−ＲＳ］ｎの、少なくとも１つの尿素（マルチ）−ウレタン（メタ）アクリレート−シラン前駆体化合物の反応生成物を含み、式中、
ＲＡは、式Ｒ１１−（Ａ）ｎの（メタ）アクリル含有基であり、更に
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２を含む（メタ）アクリル基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、封入装置。
［５］
封入装置であって、
光電池と、
前記光電池の少なくとも一部分上に積層する複合フィルムと、を含み、該複合フィルムが、
複合フィルムであって、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層が、式ＲＳ−ＮＨ−Ｃ（Ｏ）−Ｎ（Ｒ４）−Ｒ１１−［Ｏ−Ｃ（Ｏ）ＮＨ−ＲＡ］ｎの、少なくとも１つの尿素（マルチ）−ウレタン（メタ）アクリレート−シラン前駆体化合物の反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル基含有基であり、更に、
Ｒ１１は多価アルキレン、アリーレン、アルカリーレン、又はアラルキレン基であり、前記アルキレン、前記アリーレン、前記アルカリーレン、又は前記アラルキレン基は場合により１つ以上のカテナリー酸素原子を含有し、
Ａは、式Ｘ２−Ｃ（Ｏ）−Ｃ（Ｒ３）＝ＣＨ２の基を含有する（メタ）アクリルであり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、複合フィルムを含む、封入装置。
［６］
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡの、少なくとも１つのウレタン（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、更に、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、
更に、
Ｘ２は−Ｏ、−Ｓ、又は−ＮＲ３であり、
Ｒ３は、Ｈ、又はＣ１〜Ｃ４であり、
ｎ＝１〜５である、封入装置。
［７］
それぞれの加水分解性基Ｙが、独立して、アルコキシ基、アセテート基、アリールオキシ基、及びハロゲンから選択される、項目１〜６のいずれかに記載の封入装置。
［８］
前記加水分解性基Ｙのうち少なくともいくつかがアルコキシ基である、項目７に記載の封入装置。
［９］
前記加水分解性基Ｙのうち少なくともいくつかがクロリンである、項目７に記載の封入装置。
［１０］
前記ベース（コ）ポリマー層上に、前記酸化物層及び前記保護（コ）ポリマー層の複数の交互層を更に含む、項目１〜９のいずれかに記載の封入装置。
［１１］
前記基材が、可撓性透明（コ）ポリマーフィルムを含み、場合により、前記基材が、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フッ素（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む、項目１〜１０のいずれかに記載の封入装置。
［１２］
前記ベース（コ）ポリマー層が、（メタ）アクリレート平滑層を含む、項目１〜１１のいずれかに記載の封入装置。
［１３］
前記酸化物層が、ＩＩＡ、ＩＩＩＡ、ＩＶＡ、ＶＡ、ＶＩＡ、ＶＩＩＡ、ＩＢ、若しくはＩＩＢ族由来の原子、ＩＩＩＢ、ＩＶＢ、若しくはＶＢ族の金属、希土類金属類、又はこれらの組み合わせの酸化物、窒化物、炭化物、又はホウ化物を含む、項目１〜１２のいずれかに記載の封入装置。
［１４］
前記保護（コ）ポリマー層に適用された酸化物層を更に含み、任意選択的に、前記酸化物層が酸化シリコンアルミニウムを含む、項目１〜１３のいずれかに記載の封入装置。
【手続補正３】
【補正対象書類名】特許請求の範囲
【補正対象項目名】全文
【補正方法】変更
【補正の内容】
【特許請求の範囲】
【請求項１】
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｒ５）−Ｃ（Ｏ）−Ｎ（Ｈ）−ＲＡの、少なくとも１つの尿素（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式：Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、
Ｒ３は、Ｈ、又はＣ１〜Ｃ４であり、
ｎ＝１〜５であり、かつ
Ｒ５は、Ｈ、Ｃ１〜Ｃ６アルキル若しくはシクロアルキル、又はＲＳであり、但し、以下の条件
ｎは２〜５であるか、Ｒ５はＲＳであるか、又はｑは２〜５である、のうちの少なくとも１つが適用される、封入装置。
【請求項２】
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ１−Ｎ（Ｒ４）−Ｃ（Ｏ）−Ｎ（Ｈ）−ＲＡ１の、少なくとも１つの尿素（マルチ）−（メタ）アクリレート−（マルチ）−シラン前駆体化合物の反応生成物を含み、式中、
ＲＳ１は、式：−Ｒ１ｄ−Ｓｉ（Ｙｐ）（Ｒ２）３−ｐのシラン含有基であり、更に
Ｒ１ｄは二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は、一価のアルキル又はアリール基であり、
ｐは１、２、又は３であり、
Ｒ４は、Ｈ、Ｃ１〜Ｃ６アルキル、又はＣ１〜Ｃ６シクロアルキルであり、
ＲＡ１は、式Ｒ１１ｄ−（Ａ）の（メタ）アクリル含有基であり、
Ｒ１１ｄは、二価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、かつ
Ｒ３は、Ｈ又はＣ１〜Ｃ４である、封入装置。
【請求項３】
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡの、少なくとも１つのウレタン（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、更に、
Ｒ１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式Ｒ１１−（Ａ）ｎの（メタ）アクリル基含有基であり、
Ｒ１１は、多価アルキレン、アリーレン、アルカリーレン、又はアラルキレン基であり、前記アルキレン、アリーレン、アルカリーレン、又はアラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、更に
Ｘ２は−Ｏ、−Ｓ、又は−ＮＲ３であり、
Ｒ３は、Ｈ、又はＣ１〜Ｃ４であり、
ｎ＝１〜５である、封入装置。
【請求項４】
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＡ−ＮＨ−Ｃ（Ｏ）−Ｎ（Ｒ４）−Ｒ１１−［Ｏ−Ｃ（Ｏ）ＮＨ−ＲＳ］ｎの、少なくとも１つの尿素（マルチ）−ウレタン（メタ）アクリレート−シラン前駆体化合物の反応生成物を含み、式中、
ＲＡは、式Ｒ１１−（Ａ）ｎの（メタ）アクリル含有基であり、更に
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは式Ｘ２−Ｃ（Ｏ）−Ｃ（Ｒ３）＝ＣＨ２を含む（メタ）アクリル基であり、加えて、
Ｘ２は−Ｏ、−Ｓ、又は−ＮＲ３であり、
Ｒ３は、独立して、Ｈ、又はＣ１〜Ｃ４であり、
ｎ＝１〜５であり、
Ｒ４は、Ｈ、Ｃ１〜Ｃ６アルキル、又はＣ１〜Ｃ６シクロアルキルであり、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３である、封入装置。
【請求項５】
封入装置であって、
光電池と、
前記光電池の少なくとも一部分上に積層する複合フィルムと、を含み、該複合フィルムが、
複合フィルムであって、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層が、式ＲＳ−ＮＨ−Ｃ（Ｏ）−Ｎ（Ｒ４）−Ｒ１１−［Ｏ−Ｃ（Ｏ）ＮＨ−ＲＡ］ｎの、少なくとも１つの尿素（マルチ）−ウレタン（メタ）アクリレート−シラン前駆体化合物の反応生成物を含み、式中、
ＲＳは、式−Ｒ１−Ｓｉ（Ｙｐ）（Ｒ２）３−ｐのシラン含有基であり、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ｙは、加水分解性基であり、
Ｒ２は一価のアルキル又はアリール基であり、かつ、
ｐは１、２、又は３であり
Ｒ４は、Ｈ、Ｃ１〜Ｃ６アルキル、又はＣ１〜Ｃ６シクロアルキルであり、
ＲＡは、式Ｒ１１−（Ａ）ｎの（メタ）アクリル基含有基であり、更に、
Ｒ１１は多価アルキレン、アリーレン、アルカリーレン、又はアラルキレン基であり、前記アルキレン、前記アリーレン、前記アルカリーレン、又は前記アラルキレン基は場合により１つ以上のカテナリー酸素原子を含有し、
Ａは、式Ｘ２−Ｃ（Ｏ）−Ｃ（Ｒ３）＝ＣＨ２の（メタ）アクリル含有基であり、追加して、
Ｘ２は−Ｏ、−Ｓ、又は−ＮＲ３であり、
Ｒ３は、独立して、Ｈ、又はＣ１〜Ｃ４であり、かつ
ｎ＝１〜５である、複合フィルムを含む、封入装置。
【請求項６】
封入装置であって、
光電池と、
前記光電池の少なくとも一部分上に積層する複合フィルムと、を含み、該複合フィルムが、
基材と、
前記基材の主表面上のベース（コ）ポリマー層と、
前記ベース（コ）ポリマー層上の酸化物層と、
前記酸化物層上の保護（コ）ポリマー層と、を更に含み、前記保護（コ）ポリマー層は、式ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡの、少なくとも１つのウレタン（マルチ）−（メタ）アクリレート（マルチ）−シラン前駆体化合物の反応生成物を含み、式中、
ＲＳは、式−Ｒ１−［Ｓｉ（Ｙｐ）（Ｒ２）３−ｐ］ｑのシラン含有基であり、更に、
Ｒ１は多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
各Ｙは、加水分解性基であり、
Ｒ２は一価のアルキル又はアリール基であり、
ｐは１、２、又は３であり、
ｑは１〜５であり、
ＲＡは、式Ｒ１１−（Ａ）ｎの（メタ）アクリル基含有基であり、
Ｒ１１は、多価アルキレン、アリーレン、アルカリーレン、又はアラルキレン基であり、前記アルキレン、前記アリーレン、前記アルカリーレン、又は前記アラルキレン基は、場合により１つ以上のカテナリー酸素原子を含有し、
Ａは、式Ｘ２−Ｃ（Ｏ）−Ｃ（Ｒ３）＝ＣＨ２を含む（メタ）アクリル基であり、
更に、
Ｘ２は−Ｏ、−Ｓ、又は−ＮＲ３であり、
Ｒ３は、Ｈ、又はＣ１〜Ｃ４であり、
ｎ＝１〜５である、封入装置。
【請求項７】
それぞれの加水分解性基Ｙが、独立して、アルコキシ基、アセテート基、アリールオキシ基、及びハロゲンから選択される、請求項１〜６のいずれか一項に記載の封入装置。
【請求項８】
前記加水分解性基Ｙのうち少なくともいくつかがアルコキシ基又は塩素である、請求項７に記載の封入装置。